(57)【要約】【課題】面状発熱体に用いる抵抗体組成物であって、柔軟性と信頼性の向上を図ることを目的とする。【解決手段】柔軟難燃性基材２として、例えば、難燃性ポリエステル繊維で作製された５０ｇ／ｍ２目付けのメッシュ状のスパンレース不織布を用いて、この柔軟難燃性基材２上に電極３として、０．０３Ω／ｃｍ以下の抵抗値を有する錫メッキ撚り銅線を一対として左右対称に糸で部分的に縫い付けて配置している。そして、この一対の電極３が配置された柔軟難燃性基材２上に、カレンダー加工により抵抗体組成物４のフィルム４を作成し、電極３と柔軟難燃性基材２に抵抗体組成物４を熱融着させた。【選択図】図１
2010129425.tif 000002
【特許請求の範囲】
【請求項１】
少なくとも結晶性樹脂組成物と、異なる２種類以上の導電体と、難燃剤と、カップリング剤と、有機過酸化物とからなる抵抗体組成物。
【請求項２】
結晶性樹脂組成物、導電体、難燃剤、カップリング剤からなる混練物を有機化酸化物で架橋してなる請求項１記載の抵抗体組成物。
【請求項３】
結晶性樹脂組成物として、異なる融点を有する結晶性樹脂、及び低分子量結晶組成物を組み合わせて用いてなる請求項１または２記載の抵抗体組成物。
【請求項４】
結晶性樹脂として、エチレン・酢酸ビニル共重合体、エチレン・メタアクリル酸共重合体、エチレン・メタアクリル酸メチル共重合体、エチレン・アクリル酸共重合体、エチレン・アクリル酸エチル共重合体のいずれか、もしくは組み合わせて用いてなる請求項３記載の抵抗体組成物。
【請求項５】
低分子量組成物として、ワックス、界面活性剤のいずれか、もしくは組み合わせて用いてなる請求項３記載の抵抗体組成物。
【請求項６】
導電体として、１次粒子形の異なるカーボンブラックと、グラファイトを組み合わせて用いてなる請求項１または２記載の抵抗体組成物。
【請求項７】
グラファイトとして、少なくとも粒子径が５〜２０ミクロンメートルの球状黒鉛を用いてなる請求項６記載の抵抗体組成物。
【請求項８】
難燃剤として、常温で液状、または混練温度以下で融解して液状となるものであって、リン系、窒素系、シリコーン系を単独、もしくは組み合わせて用いてなる請求項１または２記載の抵抗体組成物。
【請求項９】
柔軟難燃性基材上に配置された少なくとも一対の電極と電気的に接続して請求項１〜８のいずれか１項記載のフィルム状の抵抗体組成物を配置し、この抵抗体組成物をフィルム状の難燃性ホットメルト材、及び保護フィルムで覆った発熱体。
【請求項１０】
柔軟難燃性基材として、メッシュ状不織布を用いてなる請求項９記載の発熱体。
【請求項１１】
難燃性ホットメルト材が結晶性を有し、有機溶剤難溶性のポリエステル樹脂と窒素・リン系の粉末難燃剤とからなる請求項９記載の発熱体。
【請求項１２】
請求項９〜１１いずれか１項記載の発熱体を暖房用熱源として用いた自動車用座席装置。
【発明の詳細な説明】
【技術分野】
【０００１】
本発明は、任意の面形状を持つ器具に装着可能な柔軟性を有し、加えて、高い信頼性とＰＴＣ特性とを有する抵抗体組成物、及びそれを用いた発熱体に関する。
【背景技術】
【０００２】
従来、この種の面状発熱体の発熱部には、ベースポリマーと、カーボンブラック、金属粉末、グラファイトなどの導電性物質を溶媒に分散して抵抗体インクとして、これを基材に印刷・乾燥して通電により発熱する抵抗体組成物を用いている。特にベースポリマーとして結晶性樹脂を用いてＰＴＣ特性を持たせたものが多い。
【０００３】
具体的には、図７，８に示すように、面状発熱体は、ポリエステルフィルムなどの電気絶縁性の基材５０上に、銀ペースト等の導電性ペーストを印刷・乾燥して得られる一対の櫛形状電極５１，５２と、これにより給電される位置に配置され、高分子抵抗体インクを印刷・乾燥して得られる高分子抵抗体５３とで構成されていた。
【０００４】
さらに、基材５０と同様の材質の被覆材５４で櫛形状電極５１，５２及び高分子抵抗体５３を被覆して保護するようにしていた。
【０００５】
図９に示すように、基材５０及び被覆材５４としてポリエステルフィルムを用いる場合には、被覆材５４に例えば変性ポリエチレン系の熱融着性樹脂５５を予め接着しておき、熱を与えながら加圧する（熱時加圧）ことにより、基材５０と被覆材５４とを熱融着性樹脂５５を介して接合する。
【０００６】
これにより、櫛形状電極５１，５２、及び高分子抵抗体５３は外界から隔離され、長期信頼性を付与されるのである。
【０００７】
前記した熱時加圧の手段としては、２本の加熱ロール５６、５７からなるラミネーター５８が一般的である（例えば、特許文献１，２，３参照）。
【０００８】
ＰＴＣ特性とは、温度上昇によって抵抗値が上昇し、ある温度に達すると抵抗値が急激に増加する抵抗温度特性（Ｐｏｓｉｔｉｖｅ  Ｔｅｍｐｅｒａｔｕｒｅ  Ｃｏｅｆｆｉｃｉｅｎｔ）を意味しており、このＰＴＣ特性を有する高分子抵抗体５３は、自己温度調節機能を有する面状発熱体を提供できる。
【０００９】
また、抵抗体組成物をインクとしてではなく、結晶性樹脂をベースポリマーとして、これにカーボンブラックやグラファイトなどの導電性物質を混練して作製された混練物を電極ケーブルとともに押し出し成型して形成したものもある。これらは凍結防止用ヒータとして用いられている。
【特許文献１】特開昭５６−１３６８９号公報
【特許文献２】特開平６−９６８４３号公報
【特許文献３】特開平８−１２０１８２号公報
【発明の開示】
【発明が解決しようとする課題】
【００１０】
しかしながら、前記従来の構成では、ポリエステルフィルムなどの剛直な電気絶縁性の基材５０に印刷した櫛形状電極５１，５２、及び高分子抵抗体５３を同じく電気絶縁性の被覆材５４で保護する多層構造で、基材５０や被覆材５４の材質やその厚さによっては柔
軟性に欠け、この面状発熱体を、例えば自動車用座席装置の暖房用ヒータに用いられた場合には、着座感が低下し、また、ハンドルヒータに用いられた場合には手触り感が損なわれるといった問題があった。
【００１１】
抵抗体組成物をインクとして作製したものは、塗布量調整により数十ミクロンメートル程度の薄膜状に発熱部を形成できるので、抵抗体組成物そのものの柔軟性を発揮することは容易である。
【００１２】
しかしながら、インク状の抵抗体組成物を塗布する面としては、平滑で含浸することがなく、かつ腰のあるポリエステルフィルムなどの電気絶縁性基材を用いる必要があり、このことが柔軟性を損ねる結果となっていた。
【００１３】
また、発熱体として、高価な導電性ペーストを櫛型電極として多量に用いる必要があるとともに、複雑な多層構成となるので、コストが高いという欠点を有していた。
【００１４】
一方、押し出し成型に用いる抵抗体組成物では、インクに供するものに比べてミリメートル単位の厚肉となり、柔軟性に欠けるとともに、電極ケーブル間が近接した構成となり面状発熱体と言えるものではなかった。
【００１５】
Ｔダイ押し出し加工やカレンダー加工などの薄肉成型法もあるが、これらの加工法に適した抵抗体組成物の提案はされていない。
【００１６】
上記従来の技術の問題点に鑑み、本発明が解決しようとする課題は、インクにすることなく、薄肉成型可能な抵抗体組成物を提供して、柔軟性と器具に装着した際の面状発熱体の使用感と信頼性を向上させるとともに低コスト化を図ることにある。
【課題を解決するための手段】
【００１７】
上記課題を解決するために、本発明の抵抗体組成物は、少なくとも結晶性樹脂組成物と、異なる２種類以上の導電体と、難燃剤と、カップリング剤と、有機過酸化物とからなるものである。
【００１８】
この構成により、難燃性と、カップリング剤による導電体と結晶性樹脂組成物との結びつき強化と有機化酸化物により結晶性樹脂組成物の架橋による耐熱性向上とにより高い信頼性を付与できる。
【発明の効果】
【００１９】
本発明の抵抗体組成物によれば、薄肉成型可能なものとして、柔軟性と器具に装着した際の使用感と信頼性を向上させるとともに、低コスト化をも図ることができるものである。
【発明を実施するための最良の形態】
【００２０】
本発明の抵抗体組成物は、少なくとも結晶性樹脂組成物と、異なる２種類以上の導電体と、難燃剤と、カップリング剤と、有機過酸化物とからなるものである。
【００２１】
したがって、難燃性と、カップリング剤による導電体と結晶性樹脂組成物との結びつき強化と有機化酸化物により結晶性樹脂組成物の架橋による耐熱性向上とにより高い信頼性を付与できる。
【００２２】
また、結晶性樹脂組成物と導電体と難燃剤とカップリング剤からなる混練物を有機化酸化物で架橋してなる。
【００２３】
この構成により、カップリング剤と有機化酸化物を段階的に作用させることにより、カップリング剤および有機化酸化物の効果的な作用を引き出すことが出来る。
【００２４】
また、結晶性樹脂組成物として、異なる融点を有する結晶性樹脂、及び低分子量結晶組成物を組み合わせて用いてなる。
【００２５】
この構成により、設計発熱温度に見合う結晶性樹脂とともにそれよりも耐熱性（融点）の高い結晶性樹脂を組み合わせて耐熱性を向上させたり、低分子量結晶性組成物を用いることにより急峻な比容積の変化による高いＰＴＣ特性を実現できる。
【００２６】
また、結晶性樹脂として、エチレン・酢酸ビニル共重合体、エチレン・メタアクリル酸共重合体、エチレン・メタアクリル酸メチル共重合体、エチレン・アクリル酸共重合体、エチレン・アクリル酸エチル共重合体のいずれか、もしくは組み合わせて用いてなる。
【００２７】
この構成により、約１００℃以下の飽和発熱温度を有するＰＴＣ特性を備えた抵抗体組成物を提供できる。
【００２８】
また、低分子量結晶性組成物として、ワックス、界面活性剤のいずれか、もしくは組み合わせて用いてなる。
【００２９】
この構成により、結晶性樹脂よりも比容積変化が急峻で高いＰＴＣ特性を有する抵抗体組成物を提供できるとともに、導電体の分散安定化と結晶性樹脂との親和性向上を図ることが出来る。
【００３０】
また、導電体として、１次粒子形の異なるカーボンブラックと、グラファイトを組み合わせて用いてなる。
【００３１】
この構成により、低い抵抗値と高いＰＴＣ特性を有する抵抗体組成物を提供できる。
【００３２】
また、グラファイトとして、少なくとも粒子径が５〜２０ミクロンメートルの球状黒鉛を用いてなる。
【００３３】
この構成により、高いＰＴＣ特性と高い熱伝導性を有する抵抗体組成物を提供できる。
【００３４】
また、難燃剤として、常温で液状、または混練温度以下で融解して液状となるものであって、リン系、窒素系、シリコーン系を単独、もしくは組み合わせて用いてなる。
【００３５】
この構成により、難燃性を発揮するとともに、ＰＴＣ特性を補填する作用を有する。
【００３６】
また、本発明の発熱体は、少なくとも柔軟難燃性基材と、前記柔軟難燃性基材上に配置された少なくとも一対の電極と、前記一対の電極と電気的に接続され、発熱する前記のフィルム状の前記の抵抗体組成物と、フィルム状の難燃性ホットメルト材と、保護フィルムを備えてなる。
【００３７】
この構成により、柔軟性と難燃性と高い信頼性を有する発熱体を提供できる。
【００３８】
また、柔軟難燃性基材としてメッシュ状不織布を用いてなる。この構成により、柔軟で難燃性の高い発熱体を提供できる。
【００３９】
また、難燃性ホットメルト材が、結晶性を有し、有機溶剤難溶性のポリエステル樹脂と窒素・リン系の粉末難燃剤とからなる。
【００４０】
この構成により、難燃性と、死に際が高抵抗化する信頼性の高い発熱体を提供できる。
【００４１】
そして、この発熱体を自動車用座席装置の暖房用熱源に使用したものである。
【００４２】
以下、本発明の実施の形態について、図面を参照しながら説明する。なお、本実施の形態によって本発明が限定されるものではない。
【００４３】
（実施の形態１）
図１，２において、面状発熱体１は、柔軟難燃性基材２として、例えば、難燃性ポリエステル繊維で作製された５０ｇ／ｍ２目付けのメッシュ状のスパンレース不織布を用いて、この柔軟難燃性基材２上に電極３として、０．０３Ω／ｃｍ以下の抵抗値を有する錫メッキ撚り銅線を一対として左右対称に糸で部分的に縫い付けて配置している。
【００４４】
そして、この一対の電極３が配置された柔軟難燃性基材２上に、カレンダー加工により抵抗体組成物４のフィルム４を作成し、電極３と柔軟難燃性基材２に抵抗体組成物４を熱融着させた。
【００４５】
さらに、難燃性ホットメルト材５として、結晶性ポリエステル樹脂（商品名「バイロンＧＭ９２０」、東洋紡績（株）製）７５部と粉末難燃剤（商品名「アデカスタブＦＰ−２１００Ｊ」、旭電化工業（株）製）２５部とで構成し、Ｔダイ押し出し加工で保護フィルム６として５μｍのＰＥＴフィルムに５０μｍの厚みで形成したものを抵抗体組成物４に熱融着してなる。
【００４６】
本実施の形態では、中央部を打ち抜いて面状発熱体１としている。
【００４７】
なお、一対の電極３に電源を供給するためのリード線は省略している。また、中央部の打ち抜きはこの場所に限定するものではなく、座席の表皮材の形態によりこれ以外の場所にも設ける必要がある。
【００４８】
この場合、電極３の配線パターンを変更する必要があるが、これにも対応できることは言うまでもない。
【００４９】
抵抗体組成物４は、結晶性樹脂として、エチレン・アクリル酸メチル共重合体（商品名「ＣＧ４００２」、融点５９℃、住友化学（株）製）７０部と、エチレン・メタアクリル酸メチル共重合体（商品名「アクリフトＷＨ２０６」、融点８６℃、住友化学（株）製）３０部とで構成した。
【００５０】
この結晶性樹脂３５重量％と、２種類以上の導電体として、カーボンブラック（商品名「プリンテックスＬ」、１次粒子径２１ｎｍ、グサ社製）１１重量％と、カーボンブラック（商品名「＃１０Ｂ」、１次粒子径７９ｎｍ、三菱化学（株）製）２２重量％と、グラファイト（商品名「ＣＧＢ−１５」、球状黒鉛、日本黒鉛（株）製）２２重量％と、難燃剤（商品名「レオフォスＲＤＰ」、リン酸エステル系液状難燃剤、味の素（株）製）１３重量％とワックス、ソルビタンステアレート、樹脂改質材（商品名「メタブレンＡ−３０００」、アクリル変性ＰＴＦＥ）とからなる。
【００５１】
この面状発熱体１は、図３，４に示したように、座席暖房用の熱源として自動車座席で装置の座部７、及び背もたれ部８に取り付けて使用される。
【００５２】
前記座部７、及び背もたれ部８の吊り込み部（図示せず）に対応するために中央部や周縁部に吊り込むための耳部（電気絶縁性基材の延長部）が設けられるが、ここでは省略している。
【００５３】
また、このような面状発熱体１を装着した座部７及び背もたれ部８は、一般的に座席に腰掛けた人体による荷重がかかった時に変形し、荷重がかからなくなると復元するウレタンパット等の座席基材９と座席表皮１０を備えており、したがって、座部７及び背もたれ部８の座席基材９上に取り付けられる薄い面状発熱体１も、前記した座部７及び背もたれ部８の変形に対応して相似の変形をしなければならない。
【００５４】
そのために、種々の発熱パターンの設計、そのための電極３の配置形状を変更する必要があることは言うまでもないが、ここでは省略している。
【００５５】
電極３は、相対向するように幅の広い一対（電気的に正側と負側）の主電極３ａ、３ｂを面状発熱体１の長手方向の外側部沿って配設され、これに重なるように配設した抵抗体組成物４に主電極３ａ、３ｂより給電することで、抵抗体組成物４に電流が流れ、発熱する。
【００５６】
上記実施の形態において、抵抗体組成物４はＰＴＣ特性を有し、温度が上昇すると抵抗値が上昇し、所定の温度になるように自己温度調節機能を有するようになり、温度コントロールが不要で安全性の高い面状発熱体１としての機能を有するようになる。
【００５７】
また、自動車用座席装置に組み込まれるものとしては、着座感や難燃性を満足することができる。
【００５８】
着座感は、紙のような音鳴り感がなく、座席表皮材と同等の伸び特性、すなわち、５％の伸びに対して７ｋｇｆ以下の荷重であることで満足できる。
【００５９】
また、ＰＴＣ特性を有する面状発熱体として速熱性と省エネ性を、従来のチュービングヒータを発熱体とするものに比べて発揮することができる。
【００６０】
チュービングヒータを発熱体とするものは、温度制御器を必要として、ＯＮ−ＯＦＦ制御で通電を制御して発熱温度を制御している。
【００６１】
ＯＮ時のヒータ線温度は約８０℃まで上昇するため、座席表皮材とはある程度の距離をおいて配置する必要があるのに対して、本実施の形態の面状発熱体では、発熱温度が４０℃〜５０℃の範囲に自己制御されるので、座席表皮材近傍に近接して配置することができるものである。
【００６２】
発熱温度が低く、座席近傍であることより、速熱性と外部への放熱ロスを低減できることによる省エネ性を実現できる。
【００６３】
また、柔軟難燃性基材２に難燃性不織布を用いて、また、抵抗体組成物４に難燃剤を配合することで難燃性を実現できる。
【００６４】
難燃性は、面状発熱体１単品での自動車用内装材難燃規格ＦＭＶＳＳ３０２規格（水平着火で不燃性はもとより自己消火するものや、標線間の燃焼速度が８０ｍｍ／ｍｉｎ以下であれば適合する）を満足する必要があり、少なくとも難燃剤の充填量が１０重量％以上あれば適合できることを確認した。
【００６５】
本実施の形態で得た面状発熱体１を、８０℃炉中放置試験、１５０℃炉中放置試験、−２０℃と５０℃のヒートサイクル試験を実施した。
【００６６】
その結果、それぞれ、５００時間、２００時間、２００回後も抵抗値変化率はいずれも初期の３０％以内であった。
【００６７】
この要因としては、カップリング剤による導電体、特にカーボンブラックと樹脂との結ぶ付き強化と、有機化酸化物による樹脂間の架橋構造構築による耐熱性向上が寄与していると考えている。
【００６８】
また、優れたＰＴＣ特性を発揮するために、複数の導電体を組み合わせることと、海島構成とすることを本発明では適用している。
【００６９】
そのメカニズムの詳細は現時点では不明であるが以下のように推察している。
【００７０】
まず、ＰＴＣ特性を有する抵抗体組成物とするためには、用いる結晶性樹脂は、その融点が発熱飽和温度以上の近傍にあるものを選択する必要がある。
【００７１】
導電体としては、できるだけ少ない添加量で所定の抵抗値を達成することが求められるが、そうした導電体は一般的には導電性カーボンブラックと呼ばれるもので、１次粒子径が約２０ｎｍ以下でストラクチャー（葡萄の房のように１次粒子の集合体のことをいう。吸油量で相関付けられている）の発達した構造のものであるが、そうした導電性カーボンブラックでは一方で、ＰＴＣ特性を発現しにくいという欠点を有していた。
【００７２】
これは、導電性カーボンブラックではストラクチャーが発達して、結晶性樹脂の温度による比容積の変化（これがＰＴＣ特性発現の主因と言われている）によってもストラクチャーの導電パスが切断されにくいことによるといわれている。
【００７３】
一方で、１次粒子径の大きいカーボンブラックは優れたＰＴＣ特性を有することを発明者らは知見として得ていた。
【００７４】
さらに、グラファイトのような導電体は、カーボンブラックに比べるとさらに粒子径が大きく、接点機能が期待できること、これらの複数の導電体を組み合わせることで、厚みが約１００ミクロンメートル以下で、面積抵抗が４００Ω□以下、体積抵抗が４Ω・ｃｍ以下の抵抗を有するとともに、ＰＴＣ特性のひとつの指標となる２０℃の抵抗値の対する５０℃の抵抗値の比が１．５以上、２０℃の抵抗値の対する８０℃の抵抗値の比が５以上の抵抗体組成物とすることができた。
【００７５】
こうした低抵抗でありながら優れたＰＴＣ特性を発揮できたメカニズムの詳細は不明であるが、結晶性樹脂と複数の導電体を組み合わせたことによる新規な導電パスの形成と、難燃剤を液状としたことで、液体の大きな熱膨張係数を利用することができたことによると考えている。
【００７６】
なお、上記実施の形態では、抵抗体組成物として、結晶性樹脂を主として用いたが、さらに柔軟性を付与するために、熱可塑性エラストマーや、メタアクリル酸アルキル・アクリル酸アルキル共重合物と４フッ化エチレン共重合物との混合物からなる加工助剤や、モンタン酸部分けん化エステルなどのワックス、さらには他のワックス等の可塑剤や分散剤を必要に応じて用いても良いことは言うまでもない。
【００７７】
また、導電体の形状としては特に言及しなかったが、球状、不定形以外に、ウィスカーや繊維形状のものと組み合わせても良い。
【００７８】
さらに、電極３として、錫メッキ銅線を用いたが、これに限定するものではない。銅・銀合金線、等も用いることができる。
【００７９】
（実施の形態２）
図５，６は本発明の実施の形態２を示す。
【００８０】
図５，６において、図１，２と相違する点は、柔軟難燃性基材２上に先ず抵抗体組成物４をカレンダー加工によりフィルム状に熱ラミネートした後に電極３を縫製により設けたところである。
【００８１】
なお、図１，２と同作用を行う構成については、便宜上同一符号を付し、具体的な説明は実施の形態１のものを援用する。
【００８２】
電極３と抵抗体組成物４との電気的接続をより確実にするために、あらかじめ電極３に別の抵抗体組成物（被覆抵抗体組成物１１）を被覆（電極３の周囲に押し出し成型により作製）して作製された被覆電極１２を縫製により抵抗体組成物４上に設けて、その後、熱時加圧処理をして電極３と抵抗体組成物４との接続を被覆抵抗体組成物１１を介して確実なものとした。
【００８３】
この構成においても、実施の形態１と同様、自動車用座席装置の暖房用熱源として面状発熱体１を提供できる。
【００８４】
また、実施の形態１例では、電極３の位置が電気絶縁性基材２と高分子抵抗体４との間であるのに対して、本実施の形態では抵抗体組成物４上であるので、電極３、及び被覆電極１２の位置の確認が容易であるため、柔軟性を増したり取り付けるための抜き工程を確実に行うことができる。
【００８５】
また、後工程での電極３の配置の自由度があるため、抵抗体組成物４を電気絶縁性基材２への貼り合わせ工程を共通化して、種々発熱パターンの面状発熱体１の設計を行うことができる利点を有する。
【００８６】
被覆抵抗体組成物１１は必ずしもＰＴＣ特性を有すものでなくても良い。また、被覆抵抗体組成物１１は発熱機能を有する抵抗体組成物４よりも薄膜で形成されるため、その体積抵抗も発熱機能する抵抗体組成物よりも高くても良いことは言うまでもない。
【００８７】
また、本実施の形態では、被覆電極１２を縫製により固定する場合をしましたが、これに限定するものではない。
【００８８】
被覆電極１２の被覆抵抗体組成物により抵抗体組成物４上に熱融着により固定しても良いことは言うまでもない。
【産業上の利用可能性】
【００８９】
以上のように、本発明にかかる抵抗体組成物は、柔軟性に富み、信頼性が高く、暖房用発熱体として自動車の座席、ハンドル、その他の部位の暖房に供することができる。
【図面の簡単な説明】
【００９０】
【図１】本発明の実施の形態１における抵抗体組成物を用いた面状発熱体を示す平面図
【図２】図１のＸ−Ｙ断面図
【図３】同実施の形態１における面状発熱体を取りつけた自動車用座席装置の側面図
【図４】同自動車用座席装置の正面図
【図５】本発明の実施の形態２における抵抗体組成物を用いた面状発熱体を示す平面図
【図６】（ａ）は図５のＸ−Ｙ断面図、（ｂ）は（ａ）の要部の拡大断面図
【図７】従来の面状発熱体を示す平面図
【図８】図７のＸ−Ｙ断面図
【図９】同発熱体の被覆材の貼り合わせ時の概略構成図
【符号の説明】
【００９１】
１  面状発熱体
２  柔軟難燃性基材
３  電極
３  電極
４  抵抗体組成物
５  難燃性ホットメルト材
６  保護フィルム
１１  被覆抵抗体組成物
１２  被覆電極
【図１】
2010129425.tif 000003
【図２】
2010129425.tif 000004
【図３】
2010129425.tif 000005
【図４】
2010129425.tif 000006
【図５】
2010129425.tif 000007
【図６】
2010129425.tif 000008
【図７】
2010129425.tif 000009
【図８】
2010129425.tif 000010
【図９】
2010129425.tif 000011